(57)【特許請求の範囲】
【請求項１】
成分（Ａ）Ｎ−アクリロイルカルバゾール６０〜９０質量％と、成分（Ｂ）化学式１で示すフルオレンアクリレート、およびジフェン酸ジアリルを５〜３０質量％と、成分（Ｃ）トリメチルプロパントリ（メタ）アクリレート、エチレンオキシド変性トリメチルプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート、エチレンオキシド変性トリメチロールプロパントリ（メタ）アクリレート及び多官能ポリエステル（メタ）アクリレートからなる群から選ばれる少なくとも１種の３個以上のラジカル重合性官能基を有する重合性化合物５〜２５質量％を含有することを特徴とする材料組成物。
【化１】
0005626630.tif 000006
Ｒ1は、水素またはメチル基を表し、Ａは、直接結合または炭素数１以上３以下のアルキレン基を表す。
【請求項２】
前記の材料組成物１００質量部に対して、さらに成分（Ｄ）重合開始剤０．１〜５質量部を含有することを特徴とする請求項１記載の材料組成物。
【請求項３】
請求項１または２のいずれか１項記載の材料組成物の硬化物からなることを特徴とする光学素子。
【請求項４】
光学基材の表面に請求項１から３のいずれか１項記載の材料組成物の硬化物を積層したことを特徴とする複合型光学素子。
【発明の詳細な説明】
【技術分野】
【０００１】
本発明は、光学素子を形成するのに適した重合性の材料組成物およびその材料組成物を用いた光学素子に関するものである。
【背景技術】
【０００２】
近年、カメラ、ビデオカメラあるいはカメラ付携帯電話、テレビ電話あるいはカメラ付ドアホンなど用いられる撮像モジュールでは光学系の小型軽量、低コスト化が大きな課題となっている。そこでこれらの光学系では高屈折率の材料組成物を光学材料に用いて光学素子を作製することが提案されている。
【０００３】
例えば、カルバゾール骨格を有するラジカル重合性化合物をモノマー成分に有するポリマーと、芳香環を有するラジカル反応性モノマーを含む硬化性材料組成物が提案されている（例えば特許文献１参照）。
しかし、これらの材料組成物のＤ線における屈折率ｎＤは１．６１程度であり、屈折率は十分なものではなかった。さらに、ガラス転移温度も５０〜８０℃程度であり、温度変化に対する特性や高温耐性も光学素子へ適用するには十分なものではなかった。
【０００４】
また、特定のカルバゾール誘導体と１分子中に２個以上の重合性ビニル基を有する化合物を含有する光学素子用重合性組成物が提案されている（例えば、特許文献２参照）。
この材料組成物は、Ｄ線における屈折率ｎＤは１．６６程度と高屈折率であり、充分な屈折率を有するものの、材料組成物をガラス基材に積層して複合光学素子とした場合において、温度変化によって光学面の面形状が変形してしまい、光学素子として使用した際の撮像性能に悪影響を及ぼす問題があった。
【０００５】
また、高屈折率の光学樹脂を光学基材上に積層した各種の複合型光学素子が提案されている。例えば、Ｎ−アクリロイルカルバゾールと多官能ポリエステルアクリレートおよびジメチロールトリシクロデカンジアクリレートを含む光学樹脂用組成物が提案されている（例えば、特許得文献３参照）。しかしながら、温度変化に対する耐性や高温耐性も光学素子へ適用するのに十分なものであったが、ｄ線における屈折率ｎｄは１．６５程度であり、屈折率が十分なものではなかった。
【先行技術文献】
【特許文献】
【０００６】
【特許文献１】特開２００９−５１９７２号公報
【特許文献２】特開２００３−４０９４０号公報
【特許文献３】特開２００８−１５８３６１号公報
【発明の概要】
【発明が解決しようとする課題】
【０００７】
本発明は、高屈折率であるとともに、温度変化に対して優れた特性を有する材料組成物およびこれを用いた光学素子を提供することを課題とするものである。
【課題を解決するための手段】
【０００８】
本発明の課題は、成分（Ａ）Ｎ−アクリロイルカルバゾール６０〜９０質量％と、成分（Ｂ）化学式１で示すフルオレンアクリレート、およびジフェン酸ジアリルを５〜３０質量％と、成分（Ｃ）トリメチルプロパントリ（メタ）アクリレート、エチレンオキシド変性トリメチルプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート、エチレンオキシド変性トリメチロールプロパントリ（メタ）アクリレート及び多官能ポリエステル（メタ）アクリレートからなる群から選ばれる少なくとも１種の３個以上のラジカル重合性官能基を有する重合性化合物５〜２５質量％を含有する材料組成物によって解決することができる。
【０００９】
【化１】
0005626630.tif 000002
Ｒ1は、水素またはメチル基を表し、Ａは、直接結合または炭素数１以上３以下のアルキレン基を表す。
【００１１】
前記の材料組成物１００質量部に対して、さらに成分（Ｄ）重合開始剤０．１〜５質量部を含有する前記の材料組成物である。
【００１２】
また、前記の材料組成物の硬化物からなることを特徴とする光学素子である。
光学基材の表面に前記の材料組成物の硬化物を積層した複合型光学素子である。
す。
【発明の効果】
【００１３】
本発明の材料組成物によって、高屈折率であって、温度変化特性に優れた、光学素子に有用な材料組成物を得ることができる。
【図面の簡単な説明】
【００１４】
【図１】本発明の材料組成物を重合させた硬化物のみから構成される光学素子を成形に用いる成形装置の一例を示す図である。
【図２】複合型光学素子の一例を示す図である。
【図３】複合型光学素子の製造装置の一例を示す図である。
【図４】本発明の材料組成物の展延状態を示す図である。
【図５】作製した複合型光学素子の温度サイクル試験を説明する図である。
【発明を実施するための形態】
【００１５】
本発明者らは、成分（Ａ）Ｎ−アクリロイルカルバゾール６０〜９０質量％と、成分（Ｂ）化学式１で示すフルオレンアクリレートおよびジフェン酸ジアリルを有する重合性化合物を５〜３０質量％と、成分（Ｃ）トリメチルプロパントリ（メタ）アクリレート、エチレンオキシド変性トリメチルプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート、エチレンオキシド変性トリメチロールプロパントリ（メタ）アクリレート及び多官能ポリエステル（メタ）アクリレートからなる群から選ばれる少なくとも１種の３個以上のラジカル重合性官能基を有する重合性化合物５〜２５質量％を含有する材料組成物からは、高屈折率高分散であり、温度変化に対する特性に優れる光学素子が得られることを見出したものである。
【００１６】
成分（Ａ）Ｎ−アクリロイルカルバゾールは、硬化物は屈折率が高くアッベ数が小さいという光学特性を有し高屈折率高分散の材料組成物を作製するのに有用な成分である。しかし、光学素子に加工する工程の雰囲気温度である室温付近では固体であり単独では光学素子に加工できない。また単独の硬化物では脆く、温度変化に対する耐性が低い傾向がある。
そこで、成分（Ｂ）として化学式１で示す化学式１で示すフルオレンアクリレート、あるいは化学式２で示すビフェニル構造を有する重合性化合物の少なくともいずれか一種と、成分（Ｃ）として３個以上のラジカル重合性官能基を有する重合性化合物を加えることによって特性の改善を行うものである。
【００１７】
本発明の材料組成物において、成分（Ａ）の含有量は６０〜９０質量％が好ましい。６０質量％未満では十分な高屈折率を得ることが難しく、９０質量％より多いと材料組成物が脆くなりやすく温度変化に対する特性が低下してしまう。
また、化学式１の構造を有する重合性化合物、化学式２の構造を有する重合性化合物は、材料組成物を常温において液状とすることに寄与する成分であるとともに、温度変化に対して光学面の面形状保持に有効な成分である。したがって、これらの成分を配合した材料組成物を用いることによって光学素子の製造を容易に行うことができるとともに、温度変化に対する特性が良好な光学素子を得ることが可能となる。
【００１８】
また、化学式１で示すフルオレンアクリレートは、分子内にフルオレン骨格と重合性官能基であるアクリロイル基あるいはメタクリロイル基を有する化合物である。式中Ｒ１は水素またはメチル基を、Ａは、直接結合または炭素数１以上３以下のアルキレン基を表す。本化合物はその硬化物の屈折率が高くアッベ数が小さく高屈折率、高分散の材料組成物を作るのに有用な成分である。特に９，９−ビス（４−（２−アクリロイルオキシエトキシ）フェニル）フルオレンなどビスフェニル構造のフルオレン化合物と比較して、より屈折率が高く、また加工時の粘度が低いので加工性に優れる利点がある。
また、Ａが直接結合であるフルオレニル（メタ）アクリレートは屈折率が高く、ｎが１から３に増えるにしたがって屈折率は低下する一方で柔軟性が増加し、温度変化に対する温度サイクル特性が向上する。
高屈折率と温度サイクル特性の両者を満たすためには、ｎ＝１または２が好ましい。
【００１９】
【化３】
0005626630.tif 000003
また、Ｒ１は、水素またはメチル基を表し、Ａは、直接結合または炭素数１以上３以下のアルキレン基を表す。
【００２０】
また、下記化学式２記載の構造を有する重合性化合物は、分子内にビフェニル骨格と少なくとも１つ以上のラジカル重合性官能基を有する化合物である。式中Ｒ３はラジカル重合性官能基、Ｒ４は水素またはアルキル基またはラジカル重合性官能基を示す。本化合物はその硬化物の屈折率が高くアッベ数が小さく高屈折率高分散の材料組成物を作るのに有用な成分である。具体的には、ジフェン酸ジアリル、２−フェニルフェニル（メタ）アクリレート、２−フェニルフェニル（メタ）アクリレートのエチレンオキシド付加物などを挙げることができる。
温度サイクル特性向上の観点からはジフェン酸ジアリルを用いることが特に好ましい。
【００２１】
【化４】
0005626630.tif 000004
（ただし、Ｒ３はラジカル重合性官能基、Ｒ４は水素またはアルキル基またはラジカル重合性官能基を示す。）
【００２２】
化学式１記載のフルオレン骨格を有する重合性化合物と、化学式２記載のビフェニル骨格を有する重合性化合物は、それぞれ単独で材料組成物に混合しても、両者を任意の割合で混合して用いても良い。
また、材料組成物中の成分（Ｂ）としての両者の含有量は５〜３０質量％が好ましい。５質量％未満では硬化物として高屈折率の硬化物を得ることが困難となり、硬化物が脆くなってしまう。また、成分（Ｂ）が３０質量％より多いと金型からの硬化物の離型が困難となるうえ、材料組成物の硬化性が悪くなり、面形状の良い光学素子を得ることができなくなる。
【００２３】
さらに成分（Ｃ）３個以上のラジカル重合性官能基を有する重合性化合物は、温度サイクル特性および耐熱性の向上に寄与する成分である。ラジカル重合性官能基としてはビニル基、アリル基、アクリロイル基およびメタクリロイル基などを挙げることができる。
３個以上のラジカル重合性官能基を有する重合性化合物としては、トリメチルプロパントリ（メタ）アクリレート、エチレンオキシド変性トリメチルプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート、エチレンオキシド変性トリメチロールプロパントリ（メタ）アクリレート、多官能ポリエステル（メタ）アクリレートなどを挙げることができる。屈折率と温度サイクル特性向上の観点からは多官能ポリエステルアクリレートが特に好ましい。
具体的には、アロニックスＭ７３００Ｋ（東亞合成製）を挙げることができる。
【００２４】
３個以上のラジカル重合性官能基を有する重合性化合物は、温度サイクル特性および耐熱性を向上させるために必要な成分であるが、屈折率が低く高屈折率高分散の材料組成物を作るにはその含有量を低く抑える必要がある。そこで３個以上のラジカル重合性官能基を有する重合性化合物の含有量は５〜２５質量％が好ましい。５質量％未満では温度サイクル特性あるいは耐熱性が低下する。２５質量％より多いと高屈折率な材料組成物および光学素子を得ることが困難となる。
【００２５】
本発明の材料組成物は、成分（Ａ）、成分（Ｂ）、成分（Ｃ）に加えて（Ｄ）重合開始剤を含有しても良い。（Ｄ）重合開始剤を配合しない場合にも、本発明の材料組成物は、Ｘ線、電子線等の高エネルギーの放射線エネルギーや、熱エネルギーを付与することによって硬化が可能となる。
配合する（Ｄ）重合開始剤としては、熱重合開始剤、光重合開始剤を挙げることができる。光重合開始剤を用いると、比較的短時間の紫外光照射によって硬化が可能であるので面精度を確保しやすいため好ましい。
【００２６】
光重合開始剤としては４−ジメチルアミノ安息香酸、４−ジメチルアミノ安息香酸エステル、アルコキシアセトフェノン、ベンジルジメチルケタール、ベンゾフェノンおよびベンゾフェノン誘導体、ベンゾイル安息香酸アルキル、ビス（４−ジアルキルアミノフェニル）ケトン、ベンジル及びベンジル誘導体、ベンゾイン及びベンゾイン誘導体、ベンゾインアルキルエーテル、２−ヒドロキシ−２−メチルプロピオフェノン、１−ヒドロキシシクロヘキシルフェニルケトン、チオキサントン及びチオキサントン誘導体、２，４，６−トリメチルベンゾイルジフェニルホスフィンオキシド、トリメチルベンゾイル−ジフェニル−ホスフィンオキシド、ビス（２，４，６−トリメチルベンゾイル）−フェニルホスフィンオキシド等を挙げることができる。これらの重合開始剤は１種を用いても、複数種を組合せて用いても良い。
【００２７】
これらの中でも、材料組成物の十分な硬化性と透明性を実現するためには、２，４，６−トリメチルベンゾイルフェニルホスフィンオキシドが特に好ましい。
また、（Ｄ）重合開始剤の含有量は、前記の材料組成物１００質量部に対して０．１〜５質量部が好ましい。０．１質量部未満では十分な硬化性を有する材料組成物が得られず、硬化度の低い硬化物になる問題がある。  一方、５質量部を超えると硬化物の透明性が低下したり、耐光性が低下したりする問題がある。
【００２８】
さらに本発明の材料組成物は、ヒンダードフェノール系、ヒンダードアミン系、リン酸エステル系、硫黄系などの紫外線吸収剤を含有してもよい。本発明の材料組成物に紫外線吸収剤を含有することで、材料組成物の硬化物において紫外線に対する耐久性を更に向上させることができる。
本発明の光学素子は、上記材料組成物を重合させて得られる硬化物のみから構成される光学素子、あるいは透明な光学基材の表面に上記材料組成物の硬化物を積層した複合型光学素子である。これらの光学素子の製造方法としては、例えば次の方法が挙げられる。
【００２９】
以下に図面を参照して本発明の光学素子、および複合型光学素子について説明する。
図１は、本発明の光学素子を成形する成形装置の一例を示す図である。
なお、本発明の光学素子は、上述のように、本発明の光学用の材料組成物を重合させた硬化物のみから構成される光学素子である。光学素子成形装置１は、筒状の金属製胴型２、所望の光学面３ａを有する金属製の上型３、所望の光学面４ａを有し、紫外線を透過するガラスからなる下型４、上型３を上下に駆動するための駆動ロッド５、下型４から硬化した光学素子を離型するための離型筒６を備えている。筒状の金属製胴型２には、材料組成物を注入するための注入口７と、過剰の材料組成物を排出するための排出口８が設けられている。
【００３０】
駆動ロッド５は図示しない駆動源によって、金属製胴型２内で上型３を上下に摺動する。また離型筒６は金属製胴型２の内周面に接して上下に摺動する。上型３および下型４の各光学面と、金属製胴型２の内周面とで光学素子成形用の成形室９が形成されている。
光学素子の成形は以下の手順で行う。金属製の上型３とガラス製の下型４を、光学面３ａ、４ａが対向するように金属製胴型２内に載置する。この時、上型３を、駆動ロッド５によって第一段階の所定高さに保持する。この第一段階の所定高さは、上型３が排出口８より上部に位置する高さである。上型３をこの高さに保持することによって、成形室９を形成する。
【００３１】
次に光重合開始剤を含有させた本発明の材料組成物を、注入口７より注入して成形室９内に充填していく。この時、成形室９内を負圧にしておくと、材料組成物の注入時における気泡の巻き込みや、成形室内の空気残りを防ぐことができる。排出口８から材料組成物があふれ出てきた時点で成形室９内が充填されたものと判断して、材料組成物の注入を停止する。
注入口７を塞ぎ、上型３を下方に押圧して第二段階の高さにする。このとき、さらに過剰の材料組成物が排出口８から流出する。次に下型４の下方より、紫外線を照射し材料組成物を硬化させる。なお、紫外線照射装置は離型筒６の下方に配置されているが、図示を省略している。材料組成物の硬化に伴う収縮にあわせて、上型３を下方に徐々に移動させる。収縮に連動させて上型３を下降させることで、硬化後の光学素子の内部応力を低減できる。材料組成物が十分に硬化した後、駆動ロッド５を上昇させて上型３を離型させる。次に離型筒６を上に移動させて、下型４から硬化物を離型させる。このようにして材料組成物からなる硬化物を、所望の形状を有する光学素子として取り出すことができる。
【００３２】
なお、図１において、光学面３ａ、４ａがいずれも球面であれば球面レンズが、光学面３ａ、４ａのいずれかあるいは両方が非球面であれば非球面レンズが、光学面３ａ、４ａのいずれかあるいは両方が回折面であれば回折レンズがそれぞれ、光学素子として製造できる。
【００３３】
また、本発明の複合型光学素子は、上記の材料組成物を光学基材の表面に載せた状態で硬化させて、光学基材と当該材料組成物の硬化物とを積層させることによって製造することができる。
この複合型光学素子は、光学基材と材料組成物の硬化物の界面が、球面、非球面、自由曲面あるいは回折面である複合型光学素子となる。複合型光学素子に用いる光学基材としては、所望の形状に加工するときに欠け、表面変色、失透やあるいは濁り等の問題が起きない通常の光学用ガラス、光学用樹脂あるいは透明セラミックスを用いることができる。光学用ガラスとしては、石英、ＢＫ７（ＳＣＨＯＴＴ）、ＢＡＣＤ１１（ＨＯＹＡ）、Ｓ−ＢＡＬ４２、Ｓ−ＬＡＨ５３（オハラ社）等を挙げることができる。光学用樹脂としては非晶質ポリオレフィンであるゼオネックス（日本ゼオン）、アートン（ＪＳＲ）、アペル（三井化学）等、アクリル樹脂であるアクリペット（三菱レイヨン）、デルペット（旭化成）等を挙げることができる。
【００３４】
光学基材の表面に本発明の材料組成物を充填し、所望の形になるようにその上面に型を接触させる。この際に用いる型は、金属製でもガラス製でも良いが、光学基材の反対面から紫外線を照射して当該材料組成物を硬化させる場合は、ガラス製の型を用いる。また、金属製の型を用いた場合は、光学基材の側から紫外線を照射して材料組成物を硬化させる。
このような方法により、例えば、図２のような複合型光学素子を製造することができる。図２で示す複合型光学素子１０は、光学基材１１の表面に材料組成物の硬化物１３が一体に形成されている。
【００３５】
図３は、複合型光学素子の製造装置の一例を説明する図であり、光軸から左側は断面を示す。複合型光学素子の製造装置２０は、支持枠（図示しない）、支持台２１、受け部２２および保持筒２３を備えている。支持台２１は、支持枠により支持されている。受け部２２は筒状の形状であって、支持台２１に取り付けられている。受け部２２には、軸受け２４が設けられている。
【００３６】
保持筒２３は、この軸受２４を介して受け部２２に取り付けられており、保持筒２３は、この軸受２４の作用によって受け部２２に対して回転自在になっている。また、保持筒２３には、その内周上部に、光学基材１１の外縁部を受ける環状の係合縁２５が設けられている。また、保持筒２３の下部には、プーリ２６が−体に形成されている。
一方、支持台２１の下側には、モータ２７が固定されている。モータ２７の駆動軸２８には、プーリ２９が取り付けられている。そして、プーリ２９とプーリ２６の間にベルト３０が巻き掛けられている。これらにより、保持筒２３を回転する回転機構を構成している。
【００３７】
なお、軸受２４は、それぞれ押さえリング３１、３２によって固定されている。すなわち、押さえリング３１は受け部２２のねじ部２２ａに、また押さえリング３２は、保持筒２３のねじ部２３ａにそれぞれ螺合している。これにより、受け部２２と保持筒２３の間に、軸受２４を固定することができる。
また、前記支持台２１の上方には、支持手段３５が設けられている。支持手段３５は、上部金型３を上下動して、上部金型３を所望の位置に支持する支持手段３５の支持柱３６は支持台２１の上面に固定されており、支持柱３６にはシリンダ３７が設けられている。
そして、シリンダ３７にはシリンダロッド３８が取り付けられている。さらに、シリンダロッド３８の先端には、上部金型３が取り付けられている。
また、保持筒２３の係合縁２５に光学基材１１を載置した状態で、光学基材１１の光軸３９と上部金型３の軸が一致するように、上部金型３が支持されている。
【００３８】
以上に説明した複合型光学素子の製造装置を使用した複合型光学素子の製造方法を説明する。
所望の光学特性を有するレンズからなる光学基材１１を、保持筒２３の係合縁２５によって位置決めされるように載置する。なお、光学基材１１の表面１１ａの材料組成物形成面には、材料組成物とガラス製の光学基材との密着性を向上させるためのカップリング処理を施しても良い。次いで、光学基材１１の表面１１ａに、材料組成物１２を吐出手段（図示しない）によって所要量吐出する。
【００３９】
次に、シリンダ３５を作動させて、上型３を下降させて、上型３の光学面３ａを、光学基材１１の表面１１ａに吐出された材料組成物１２に当接させる。さらに下降を続けることで、材料組成物１２は所定の形状に展延される。
所定の形状まで展延する前に、上型３の下降を停止させる。この状態で、モータ２７を作動させて保持筒２３を回転させることによって、光学基材１１を少なくとも１回転させる。
【００４０】
図４は、材料組成物１２の展延状態を示す図である。光学基材１１の表面１１ａに載せられた材料組成物１２に、光学基材１１の光軸３９と上型３の軸が一致するように上型３を押し当てて、光学基材１１側を少なくとも１回転させる。このようにすることで、材料組成物１２は光学基材１１の表面１１ａと上型３との間の空間を均一に延びて材料組成物層が形成される。
その後、再びシリンダ３７を作動させて、再び上型３を下降させる。そして、材料組成物１２の層が所望の厚みと直径に達して所定の形状となったところで、上型３の下降を停止し、光学基材１１の下側から紫外線照射装置（図示しない）にて紫外線を照射する。
その結果、上型３と光学基材１１の間にある材料組成物が硬化し、材料組成物の硬化物１３を光学基材１１の表面１１ａに一体に形成することができる。このとき、材料組成物の硬化物１３の表面には、上型３の光学面３ａが転写された光学面が形成される。そして、材料組成物の硬化物１３の表面から上型３の光学面３ａから硬化物を離型することにより、所望の形状を有する複合型光学素子を得ることができる。
【実施例】
【００４１】
参考例１
材料組成物の調製
成分（Ａ）：Ｎ−アクリロイルカルバゾール（ＤＩＣ製）６５質量部、成分（Ｂ）：ジフェン酸ジアリル（日本蒸溜工業製）３０質量部、成分（Ｃ）多官能ポリエステルアクリレート（東亞合成製アロニックスＭ−７３００Ｋ）５質量部を混合し、６０℃で加熱溶解して撹拌し、更にこれら１００質量部に対して重合開始剤として２，４，６−トリメチルベンゾイルフェニルホスフィンオキシド０．５質量部を混合して均質な混合物の材料組成物１を調製した。
【００４２】
（硬化物の作製）
得られた材料組成物１を、直径２０ｍｍ、厚さ１ｍｍの大きさに成形し、波長４００ｎｍの紫外線を１００ｍＷ／ｃｍ2 の照度で１００秒間照射し、さらに８０℃で１時間加熱して、硬化物を作製した。
作製した硬化物について、屈折率を測定し、アッベ数νｄを以下の方法により求めた。
（１）屈折率の測定
上記硬化物のｄ線、Ｃ線、Ｆ線における屈折率を精密屈折率計（島津デバイス製造製ＫＰＲ−２００）を用いて測定した。測定環境は２０℃６０％ＲＨであった。
（２）アッベ数νｄの算出
測定して得られたｄ線、Ｃ線、Ｆ線、ｇ線に対する屈折率をそれぞれ、ｎｄ、ｎＣ、ｎＦとするとき、アッベ数νｄは以下の式かち計算した。
νｄ＝（ｎｄ−１）／（ｎＦ−ｎＣ）
【００４３】
（複合型光学素子の作製）
調製した材料組成物１を、ガラス（ＳＣＨＯＴＴ社製ＢＫ７）よりなる光学基材のガラスレンズに、図１に示した成形装置を用いて、波長４００ｎｍの紫外線を１００ｍＷ／ｃｍ２の照度で１００秒間照射し、更に８０℃で１時間加熱して、図２に示す形状の複合光学素子を作製した。
なお、図２において、光学基材のガラスレンズは、曲率半径Ｒ１：１６ｍｍ、曲率半径Ｒ２：１６ｍｍ、Ｌ１：２０ｍｍ、Ｌ３：５ｍｍである。この光学基材上に曲率半径Ｒ３：２６ｍｍ、口径Ｌ２：１６ｍｍとなるように、複合光学素子を作製した。作製した複合型光学素子について、以下のように温度変化を与えて温度サイクル試験および面形状測定を実施した。
【００４４】
（３）温度サイクル試験
作製した複合光学素子に、１周期の時間が３時間で、その間の温度変化が−４０℃から＋８０℃となる温度サイクルを１０周期分加えた。温度サイクルは図５に示すように、１周期における温度と時間は、＋２０℃で３０分、−４０℃で６０分、＋２０℃で３０分、＋８０℃で６０分と変化する。
温度サイクル後の材料組成物の硬化物にクラックや変形が起きていなければ良好とした。
【００４５】
参考例４
成分（Ｂ）として、フルオレニルメチルメタクリレート（日本ユピカ社製）を表１に記載の配合量で用いた点を除き実施例１と同様にして実施例４の材料組成物４を調製した。
調製した材料組成物４の硬化物について、実施例１と同様にして特性値の測定および該材料組成物を用いた複合型光学素子についての評価を行い、その結果を表１に示す。
【００４６】
参考例２
表１に示した成分比に変更した点を除き、参考例１と同様にして参考例２の材料組成物２を調製した。
調製した材料組成物２の硬化物について、参考例１と同様にして特性値の測定および該材料組成物を用いた複合型光学素子についての評価を行い、その結果を表１に示す。
【００４７】
実施例３
成分（Ｂ）として、ジフェン酸アリルとフルオレニルメチルメタクリレート（日本ユピカ社製）を表１に記載の配合量で用いた点を除き参考例１と同様にして実施例３の材料組成物３を調製した。
調製した材料組成物３の硬化物について、参考例１と同様にして特性値の測定および該材料組成物を用いた複合型光学素子についての評価を行い、その結果を表１に示す。
【００４８】
参考例４
成分（Ｂ）として、フルオレニルメチルメタクリレート（日本ユピカ社製）を表１に記載の配合量で用いた点を除き参考例１と同様にして参考例４の材料組成物４を調製した。
調製した材料組成物４の硬化物について、参考例１と同様にして特性値の測定および該材料組成物を用いた複合型光学素子についての評価を行い、その結果を表１に示す。
【００４９】
参考例５、６
成分（Ａ）、（Ｂ）、（Ｃ）をそれぞれ表１に記載の配合量で用いた点を除き参考例１と同様にして参考例５および６の材料組成物５および６を調製した。
調製した材料組成物５，６の硬化物について、参考例１と同様にして特性値の測定および該材料組成物を用いた複合型光学素子についての評価を行い、その結果を表１に示す。
【００５０】
比較例１から６
成分（Ａ）、（Ｂ）、（Ｃ）をそれぞれ表１に記載の配合量で用いた点を除き参考例１と同様にして比較例１から比較例６の材料組成物を調製した。
調製した各材料組成物の硬化物について、参考例１と同様にして特性値の測定および該材料組成物を用いた複合型光学素子についての評価を行い、その結果を表１に示す。
【００５１】
表１に示した結果から、実施例３、参考例１、２、４〜６における本発明の材料組成物の硬化物は高屈折率であることがわかった。また、実施例３、参考例１、２、４〜６における本発明の材料組成物を用いた光学素子は、熱サイクル特性に優れ、環境に対する撮像性能の安定性に優れていることがわかった。
また、比較例１は屈折率が十分なものではなかった。
比較例２は熱サイクル試験において、材料組成物の硬化物にクラックを生じた。
比較例３は、材料組成物の硬化物にクラックを生じた。
比較例４は、高屈折率であったが、熱サイクル性の試験で目標とした曲率半径に対して変形量が±２μｍ以上となり、環境に対する撮像性能の安定性に問題があることがわかった。
比較例５は、屈折率が充分なものではなく、硬化物にクラックを生じる問題が起きた。
比較例６は、高屈折率であったが、この材料組成物の硬化物からなる光学素子は、熱サイクル試験において、材料組成物の硬化物にクラックを生じる問題が起きた。
【００５２】
【表１】
0005626630.tif 000005
【産業上の利用可能性】
【００５３】
本発明によれば、光学系の小型化および色収差の補正に対して十分な特性を有する材料組成物を得ることができ、また、加工性に優れているので、光学素子、特に複合型光学素子として加工が容易で、小型で色収差の補正に優れた特性を有した光学素子，複合型光学素子を提供することが可能となる。
【符号の説明】
【００５４】
１…複合型光学素子成形装置、２…金属製胴型、３Ａ…上型、３Ｂ…下型、３Ａ１…光学面、３Ｂ１…光学面、４…加熱手段、５…駆動棒、６…離型筒、７…注入口、８…排出口、９…成形室、１０…複合型光学素子、１１…光学素子、１１Ａ…表面、１２…材料組成物、１３…硬化物、２１…支持台、２３…保持筒、２５…係合縁、２７…モータ、３５…支持手段、３６…支持柱、３７…シリンダ
【図１】
0005626630.tif 000007
【図２】
0005626630.tif 000008
【図３】
0005626630.tif 000009
【図４】
0005626630.tif 000010
【図５】
0005626630.tif 000011